水中で酸化亜鉛と機能性粒子を平均粒径0.1mm以上に顆粒化凝集させて調製される、消臭組成物。機能性粒子が二酸化ケイ素であることを特徴とする請求項1記載の消臭組成物。本発明は、第一に、液体と接触することによってより高い消臭効果が得られる消臭組成物を提供することを目的とするものである。また本発明は、第二に、消臭機能だけでなく他の有用な機能を効果的に発揮し得る消臭組成物を提供することを目的とするものである。本発明者らは、上記金属化合物や多孔性物質の消臭機能に着目して研究していたところ、金属化合物として酸化亜鉛を用い、これと無機質の機能性粒子とを水中で撹拌混合することにより、とくにバインダーなどを用いなくても、凝集化しある一定の大きさ以上に顆粒化することを見出し、さらに当該顆粒は乾燥後、液体に接して浸潤することによって、凝集が崩れて再粒子化再分散化し、それに伴って機能性粒子の表面積が拡大することによって消臭効果が向上することを見出した。かかる凝集化による粒径の増大は、比較的低密度な繊維構造物シートに対しても歩留りがよく少量の機能性粒子の使用で所望の消臭機能を発揮するため高品質な消臭シートの製造に有用である。また、液体浸潤による消臭効果の増大は、本発明の消臭組成物が制汗剤やフットスプレー等の消臭スプレー;おしめ、おりものシート、生理用ナプキン、汗とりパット、絆創膏、おねしょシート、失禁パットなどの消臭成分として有用であることを示すものである。さらに本発明者らは、酸化亜鉛とこれら機能性粒子、特に二酸化ケイ素等の消臭性と吸湿性を兼ね備えた粒子を配合した消臭組成物によれば、臭いや湿気が効率よく吸着されるため、使用感に優れた消臭剤が調製できることを確認した。本発明はかかる知見に基づいて開発されたものである。即ち、本発明は、下記のいずれかの態様からなる消臭組成物である。1水中で酸化亜鉛と機能性粒子を平均粒径0.1mm以上に顆粒化凝集させて調製される、消臭組成物。2機能性粒子が二酸化ケイ素であることを特徴とする1記載の消臭組成物。本発明の消臭組成物は、酸化亜鉛粒子と機能性粒子を凝集状態顆粒で含むことを特徴とするものである。当該顆粒は液体によって濡れ浸潤すると凝集がほぐれて個々に分散し、再粒子化してすることによって酸化亜鉛粒子及び機能性粒子そのものの機能消臭効果をより有効に発揮する。本発明の消臭組成物を例えば抄紙技術によって繊維構造物に担持させると、繊維構造物を構成する各繊維の間隙に酸化亜鉛及び機能性粒子が、酸化亜鉛粒子に機能性粒子が付着乃至は担持された凝集状態顆粒で存在乃至は付着してなり、このため繊維間を体液が通過しても脱落することなく、よって持続的に消臭機能を発揮する繊維製品シート、クロス、衣類、衛生品が提供できる。本発明は前述するように酸化亜鉛と機能性粒子が平均粒径0.1mm以上に顆粒化凝集してなる消臭組成物である。本発明で用いられる酸化亜鉛は粒子形状物、特に微粒子形状物であることが好ましい。特にその粒子径は制限されないが、好ましくは平均粒子径として10μm以下、具体的には0.01~10μm、より好ましくは0.3μm以下、より好ましくは01μm以下のものを挙げることができる。なお、酸化亜鉛そのものは、日本薬局方、化粧品原料基準に収載されているものであり、人体への安全性が極めて高いものである。また本発明で用いられる機能性粒子としては、吸水性、吸湿性、抗菌性又は消臭性などの、一般に体液吸収材に求められる所望の機能を発揮するものであれば特に制限されない。好ましくは無機質粒子であり、具体的にはシリカ、シリカゲル、ソディウムテトラシリケート、炭化ケイ素等のケイ素類;塩化アルミニウムなどのアルミニウム類;塩化カリウム、塩素化石灰、塩化カルシウムなどの塩素化合物;ヤシガラ炭などの活性炭;酸化マグネシウム、酸化チタン、亜鉛華、カルシウムオキサイド等の金属酸化物;塩化亜鉛などの亜鉛化合物;窒素ホウ素、ホウ酸及びホウ砂等のホウ素化合物;炭酸カルシウムや炭酸マグネシウムなどの炭酸塩;トウモロコシデンプンなどの澱粉類;セルロースパウダー;シルクパウダー、ゼオライト、モレキュラーシーブ等を例示することができる。これらの中で、少なくとも消臭機能を有するものとしては、活性炭、シリカゲルや二酸化ケイ素などのケイ素類、塩化アルミニウムなどの塩素化合物、カルシウムオキサイドなどの金属酸化物、塩化アルミニウムなどのアルミニウム類、塩化亜鉛などの亜鉛化合物、ホウ酸等のホウ素化合物等を例示することができる。好ましくはシリカなどの二酸化ケイ素である。また、少なくとも吸湿性を有するものとしてはトウモロコシデンプンなどの澱粉類;セルロースパウダー;シルクパウダー、ゼオライト、活性炭、炭酸カルシウムや炭酸マグネシウムなどの炭酸塩;シリカ、シリカゲル等の二酸化ケイ素類を例示することができる。また、抗菌性を有するものとしては、ゼオライト、酸化亜鉛、酸化チタン、シリカゲル等を挙げることができる。なお、これらの機能性粒子は一種単独で使用しても、また二種以上を任意に組み合わせて使用することもできる。本発明においては、かかる機能性粒子は、破砕状、粉末状、顆粒状、微粉末状のいずれの形状を有するものであってもよいが、好ましくは平均粒子径として001~1000μm、より好ましくは1~100μmの範囲にあるものをあげることができる。また機能性粒子と上記の酸化亜鉛との混合割合は、機能性粒子の種類や適用する体液吸収材の種類に応じて異なり、一概に規定することはできないが、酸化亜鉛100重量部に対する機能性粒子の混合割合として通常0.5~80重量部、好ましくは0.5~40重量部、より好ましくは1~20重量部の範囲を例示することができる。上記酸化亜鉛と機能性粒子は、水中で撹拌分散しながら混合することによって凝集し一定の大きさに造粒され顆粒状となる。かかる大きさは特に制限されないが、通常平均粒径として01mm以上、好ましくは02mm以上、より好ましくは0.2~0.4mmである。かくして得られる所謂機能性顆粒は、乾燥状態では酸化亜鉛が機能性粒子を付着若しくは抱き込んで両者が凝集顆粒化状態で存在するが、液体、好ましくは体液などの弱酸性の液体が接触すると両者の凝集が崩壊して個々に分散して機能性粒子が表出することにより該粒子の表面積が大きくなる現象が見られる。かかる現象が当該消臭組成物の消臭効果及び機能性粒子に起因する各種機能の発揮及び増強に大きく寄与しているものと考えられる。本発明において酸化亜鉛と機能性粒子との凝集顆粒化は、通常結合剤や接着剤等のバインダーを必要とすることなく生じる現象である。よって本発明の消臭組成物はバインダーによって酸化亜鉛や機能性粒子の表面が被覆されず、かかる成分の機能を十分発揮することができるという利点を有するものである。しかしながら、酸化亜鉛と機能性粒子との凝集を抑制するものでない限り、本発明はバインダーの使用を何ら制限するものではなく、例えばアクリルアミドポリビニルアルコール共重合体、アクリル酸エステル共重合体、アクリル酸エステル酢酸ビニル共重合体、エチレン酢酸ビニル共重合体、カルボキシメチルセルロースナトリウム、酢酸ビニル系樹脂、ポリエチレンオキサイド、ポリ酢酸ビニル、ポリビニルアルコールなどのバインダーを水やアルコールなどの分散液に添加配合して使用することもできる。酸化亜鉛及び機能性粒子を配合した水性分散液は、両者が凝集してなる機能性顆粒の分散性をより均一にするために、ボールミル、アトライタ、サンドグライダ、三本ロール、高速インペラーミル、ジェットミル、ニーダ、ホモジナイザー、ペイントシーカ、超音波分散機などを使用して調製されることが好ましい。本発明の消臭組成物には、本発明の効果を妨げない範囲で、他の成分として例えば着色剤、清澄剤、着香剤、粘度調整剤、界面活性剤、防腐剤、殺菌抗菌剤、植物エキス、精油、pH緩衝剤等の各種の成分を配合することもできる。本発明の消臭組成物は、液体状スプレー剤、噴霧剤を含む、粉末顆粒状、固形状ゲル状を含む、シート状、フィルム状等の任意の形態の消臭剤として調製することができ、かかる形態に応じて便所、洗面所、風呂場、台所、流し台、排気口、排水溝、排水口、塵芥処理場、ゴミ生ゴミ、汚物、汚泥などの悪臭発生源に直接撒付したり、またこれらの悪臭を発生し得る雰囲気内に配置するといった任意の態様で使用することができる。また、制汗剤やフットスプレーなどの人体に適用する消臭剤としても有用である。さらに本発明の消臭組成物によれば、酸化亜鉛と機能性粒子から構成されるいわゆる機能性顆粒が、その粒径と付着性に起因して繊維構造物の各繊維間間隙及び表面に強く固定化されるため、消臭性クロス、消臭性シート、消臭性衣類等の各種繊維製品;おしめ、おりものシート、生理用ナプキン、汗とりパット、絆創膏、おねしょシート、失禁パット等の衛生品として調製することもできる。特におしめや汗とりパット等、浸潤する態様で使用されるものは消臭効果がより効果的に発揮するため、好ましい使用態様である。かかる繊維構造物への機能性顆粒の付着ないし担持は、あらかじめシート状に調製した繊維構造物を酸化亜鉛と機能性粒子を顆粒状態で含む水性分散液で含浸、パディング、コーティング塗布、噴霧等、印刷又はスプレーする方法、または繊維構造物を構成する繊維、酸化亜鉛及び機能性粒子を含む水性分散液を用いて湿式抄紙技術で不織布を抄造する方法等によって行うことができる。この場合、酸化亜鉛は、それを担持させる繊維構造物を構成する繊維全体に対して好ましくは0.5~30重量、より好ましくは1~20重量の割合で担持されるように用いられるのが望ましい。また機能性粒子は、それを担持させる繊維構造物を構成する繊維全体に対して0.05~40重量、好ましくは0.05~20重量、より好ましくは0.05~10重量の割合で担持されるように用いられるのが望ましい。なお、繊維構造物は特に制限されず、織物、編物、不織布非収束状のフィラメント群や短繊維群から構成される不織布を含む。又は紙等のパルプ製品等から構成される、フィルム状もしくはシート状成形物がいずれも包含される。以下、本発明を実施例によって更に詳細に説明するが、本発明は当該実施例に何ら限定されるものではない。実施例1~3撹拌機に水60重量、酸化亜鉛平均粒径06μm以下、比表面積4m2/g30重量、シリカパウダー平均粒径12μm、比表面積500m2/g、細孔容積2ml/g10重量を入れてよく撹拌し、酸化亜鉛とシリカパウダーを含有する水性分散液表1を調製した。実施例1及び2においては、この分散液と繊維原料であるパルプ及びポリエステルを含む不織布原料液を混合し、抄紙装置により不織布基材を調製した。また、実施例3においては予めパルプ及びポリエステルを用いて作成した不織布に、上記水性分散液表1を含浸させて不織布基材を調製した。一方、比較例1として、水性分散液として、キサンタンガムと界面活性剤を配合することによって酸化亜鉛とシリカパウダーとの凝集顆粒化を抑制させた分散液表1を用いて実施例3と同様に不織布に含浸させて基材を調製した。顕微鏡観察により、実施例1~3の基材の繊維間隙には酸化亜鉛とシリカパウダーが凝集した状態で付着存在していることが観察されたが、比較例1の基材には酸化亜鉛とシリカパウダーが凝集せずに、個々に分散状態で付着存在していることが観察された。次いで、これらの不織布基材を水の入った容器に入れて水中で振盪し、酸化亜鉛粉末及びシリカパウダーの脱落率を調べた。結果を表1に併せて示す。また、実施例1~3の不織布基材を汗取りシートとして10名のモニターに使用してもらい、使用後のシートを回収して酸化亜鉛とシリカパウダーとの凝集顆粒の様子を顕微鏡で観察した。その結果、体液が触れて浸潤した部分は顆粒の凝集がほどけて、酸化亜鉛とシルクパウダーがばらばらに分散しているのが観察された。このことから体液による浸潤によって酸化亜鉛とシリカパウダーとの凝集顆粒が再粒子化し、全体として粒子機能性粒子の表面積が広がってより高い機能消臭、吸湿、乾燥、抗菌の発現に寄与することが示唆された。試験例1消臭試験不織布2×5cm布片2枚の間に酸化亜鉛とシリカパウダーとの顆粒凝集体を挟んで消臭試験体1を調製した。また酸化亜鉛とシリカパウダーとの顆粒凝集体に代えて同量の酸化亜鉛とシリカパウダーを凝集させることなく分散混合したものを用いて、同様に消臭試験体2を調製した。次いで、これらの試験体の消臭効果を比較して、顆粒凝集体と粒子体との消臭効果を評価した。具体的には、消臭試験体1及び消臭試験体2のそれぞれに不快臭成分である酪酸10μLをしみ込ませて、これをバイアル瓶にいれて密封して60分間加熱した後、シリンジでバイアル瓶中の空気を1mL採取し、当該不快臭をガスクロマトグラフィーで測定した。その結果、不織布間に酸化亜鉛とシリカパウダーが顆粒状態で存在する消臭試験体1の消臭率は50であったのに対し、各成分が凝集することなく粒子状態で分散して存在する消臭試験体2の消臭率は79と、高い結果が得られた。なお、未加工布の消臭率は0であった。このことから酸化亜鉛とシリカパウダーは、粒子状態となることによって消臭効果が増強することがわかった。以上の実施例及び試験例から、本発明の消臭組成物は、顆粒化した酸化亜鉛とシリカパウダーが、バインダーを特に要しなくても、低密度な繊維構造物から殆ど脱落することなく強く担持され、また体液等の溶液による浸潤によって酸化亜鉛とシリカパウダーとの凝集がほどけて再粒子化し、これによってより消臭効果が向上することがわかる。